(57)【要約】【課題】  容易に製造することができるとともに、官能基を導入しやすく、多様なゲスト分子に対し、選択的分離、センサ、触媒、安定化剤等としてより優れた機能を有するシクロファン型ホスト分子を提供する。【解決手段】  一般式（１）又は（２）【化１】2005220116.tif 000041【化２】2005220116.tif 000042（式（１）及び（２）中、Ｒ１は水素原子又は有機基を示し、Ｒ２及びＲ３は、同一であっても異なっていてもよく、水素原子又は有機基を示し、Ａは、飽和又は不飽和の鎖状炭化水素基、置換基を有するか有しない飽和又は不飽和の５〜６員環複素環式基、又は置換基を有するか有しない飽和又は不飽和の５〜６員環環状炭化水素基を示す。）で表されるシクロファン型化合物。【選択図】  なし【特許請求の範囲】
【請求項１】
一般式（１）又は（２）
【化１】
2005220116.tif 000027
【化２】
2005220116.tif 000028
（式（１）及び（２）中、Ｒ１は水素原子又は有機基を示し、Ｒ２及びＲ３は、それぞれ独立して水素原子又は有機基を示し、Ａは、飽和又は不飽和の鎖状炭化水素基、置換基を有するか有しない飽和又は不飽和の５〜６員環複素環式基、又は置換基を有するか有しない飽和又は不飽和の５〜６員環環状炭化水素基を示す。）
で表されるシクロファン型化合物。
【請求項２】
上記一般式（１）及び（２）中、Ａは、アルキル基、フェニル基、アルコキシ基、フェノキシ基、（ジアルキル置換）アミノ基、アルキルチオ基、ハロゲン原子、シアノ基、ニトロ基、及びカルボニル基からなる群より選択される少なくとも１つの置換基を有するか有しないフェニレン基、又は同置換基を有するか有しない５〜６員環の複素環式芳香基であることを特徴とする請求項１に記載のシクロファン型化合物。
【請求項３】
一般式（３）、（４）、（５）又は（６）
【化３】
2005220116.tif 000029
【化４】
2005220116.tif 000030
【化５】
2005220116.tif 000031
【化６】
2005220116.tif 000032
（式（３）、（４）、（５）及び（６）中、Ｒ１は水素原子、又は有機基を示し、Ａは、飽和又は不飽和の鎖状炭化水素基、置換基を有するか有しない飽和又は不飽和の５〜６員環複素環式基、又は置換基を有するか有しない飽和又は不飽和の５〜６員環環状炭化水素基を示し、式（３）及び（４）中、Ｒ６はハロゲン原子又はスルホニルオキシ基を示し、Ｒ２及びＲ３はそれぞれ独立して水素原子又は有機基を示し、式（５）及び（６）中、Ｒ２，Ｒ３，Ｒ４及びＲ５は、それぞれ独立して水素原子又は有機基を示す。）
で表される化合物。
【請求項４】
一般式（１）又は（２）
【化７】
2005220116.tif 000033
【化８】
2005220116.tif 000034
（式（１）及び（２）中、Ｒ１は水素原子又は有機基を示し、Ｒ２及びＲ３は、それぞれ独立して水素原子又は有機基を示し、Ａは、飽和又は不飽和の鎖状炭化水素基、置換基を有するか有しない飽和又は不飽和の５〜６員環複素環式基、又は置換基を有するか有しない飽和又は不飽和の５〜６員環環状炭化水素基を示す。）
で表されるシクロファン型化合物を製造するために、
一般式（７）又は（８）
【化９】
2005220116.tif 000035
【化１０】
2005220116.tif 000036
（式（７）及び（８）中、Ｒ１は水素原子又は有機基を示し、Ｒ６はハロゲン原子又はスルホニルオキシ基を示す。）
で表される1,3,5-トリアジン誘導体と、
一般式
Ｒ２ＮＨ−Ａ−ＮＨＲ３        ・・・（９）
（式中、Ｒ２及びＲ３はそれぞれ独立して水素原子又は有機基を示し、Ａは、飽和又は不飽和の鎖状炭化水素基、置換基を有するか有しない飽和又は不飽和の５〜６員環複素環式基、又は置換基を有するか有しない飽和又は不飽和の５〜６員環環状炭化水素基を示す。）
で表されるジアミン化合物とを縮合反応させて、
一般式（３）、（４）、（５）又は（６）
【化１１】
2005220116.tif 000037
【化１２】
2005220116.tif 000038
【化１３】
2005220116.tif 000039
【化１４】
2005220116.tif 000040
（式（３）、（４）、（５）及び（６）中、Ｒ１は水素原子、又は有機基を示し、Ａは、飽和又は不飽和の鎖状炭化水素基、置換基を有するか有しない飽和又は不飽和の５〜６員環複素環式基、又は置換基を有するか有しない飽和又は不飽和の５〜６員環環状炭化水素基を示し、式（３）及び（４）中、Ｒ６はハロゲン原子又はスルホニルオキシ基を示し、Ｒ２及びＲ３はそれぞれ独立して水素原子又は有機基を示し、式（５）及び（６）中、Ｒ２，Ｒ３，Ｒ４及びＲ５は、それぞれ独立して水素原子又は有機基を示す。）
で表される化合物を製造する工程を含むことを特徴とするシクロファン型化合物の製造方法。
【請求項５】
さらに、上記一般式（３）又は（４）で表される化合物と、一般式（９）で表されるジアミン化合物とを縮合反応させる工程を含むことを特徴とする請求項４に記載のシクロファン型化合物の製造方法。
【請求項６】
さらに、上記一般式（３）又は（４）で表される化合物と、上記一般式（５）又は（６）で表される化合物とを縮合反応させる工程を含むことを特徴とする請求項４に記載のシクロファン型化合物の製造方法。
【請求項７】
請求項１又は２に記載のシクロファン型化合物をホスト分子としていることを特徴とする包接化合物。
【請求項８】
上記包接化合物は、４族〜１５族の金属をゲストとする、金属錯体であることを特徴とする請求項７に記載の包接化合物。
【発明の詳細な説明】
【技術分野】
【０００１】
本発明は、1,3,5-トリアジン環を環構成要素として含むシクロファン型化合物、その製造方法、中間体及びその利用に関するものであり、特に包接化合物のホスト分子として有用な、1,3,5-トリアジン環を環構成要素として含むシクロファン型化合物、その製造方法、中間体及びその利用に関するものである。
【背景技術】
【０００２】
包接化合物とは、２種の分子が適当な条件下で組み合わさってできる化合物で、一方の分子が、他方の分子を取り囲んだ構造の化合物である。２種の分子のうち他の分子を取り囲むホスト分子と、取り囲まれるゲスト分子との間には強い分子間力は作用せず、ホスト分子が提供する空洞の大きさと、中に入るゲスト分子の大きさが適合するかどうかが生成の重要な要件となる。
【０００３】
このようなホスト分子は、ゲスト分子を選択的に捕捉することができ、ホスト分子がゲスト分子を捕捉して形成された包接化合物では、両分子は比較的弱いイオン結合、ファンデルワールス結合、水素結合等により結合しているため、これらを再び容易に分離することができる。それゆえ、包接化合物のホスト分子は、近年、物質の選択的分離、センサ、触媒、安定化剤等の分野における応用が期待されている。
【０００４】
ホスト分子がゲスト分子を取り囲む構造としては、取り囲み型、筒型、層状、カゴ状、詰め込み型等がある。これらのうち、取り囲み型は、ホスト分子がゲスト分子を全体的に取り囲む構造である。この取り囲み型のホスト分子の代表的な例は、シクロデキストリン、クラウンエーテル、シクロファン、カリックスアレーン等の環状化合物である。これらは、環構造の内孔の大きさ、体積、形状によって特定の分子を認識し包接することができる。また、かかるホスト分子の極性構造・空洞を形成する環の厚みや剛直さを左右する官能基の種類は包接化合物の生成に大きな影響を与える。
【０００５】
これらの環状化合物のうちシクロデキストリンは、ブドウ糖ユニットからなる天然品であり、天然物の良さを有するが、化学修飾による新機能の付与は難しい。また、クラウンエーテルは、ゲスト分子が、金属やカチオン等に限定されやすい。シクロファンは、一般的に合成が困難であるが、官能基は導入しやすい。これと反対に、カリックスアレーンは、合成しやすいが、官能基の導入に制約がある。
【０００６】
以上のように、環状化合物である上記ホスト分子は、種々の用途、目的に使用しうるものであるところからも、各々が、目的に応じて使い分けられることになる。
【０００７】
上述したように、広義には芳香環を含む環状化合物であるシクロファンは、官能基を導入しやすいため、官能基の選択によって、目的とするゲスト分子に親和性を有するホスト分子を設計できるという長所を有している。シクロファンの合成は一般に困難であるが、トリアジン環を含むシクロファン型化合物を簡単に合成する方法が報告されている（例えば、非特許文献１参照。）。
【０００８】
上記非特許文献１では、一般式
【０００９】
【化１５】
2005220116.tif 000002
【００１０】
（式中、Ｒ１＝Ｃｌ、Ｒ２＝Ｈ、Ｘ＝ＣＨ又はＮを示す。）
で表される、４位の置換基Ｒ１として塩素を導入した1,3,5-トリアジン環を含むメタシクロファン型化合物が、塩化シアヌルとジアミンとを反応させることによって容易に得られることが報告されている。また、該メタシクロファン型化合物にアミン類を作用させると、上記４位の塩素がアミノ基に置換されたメタシクロファン型化合物が得られることが報告されている（例えば、非特許文献２参照。）。さらに、1,3,5-トリアジンを２価の硫黄で繋いだカリックス[ｎ]トリアジン（ｎ＝２又は３）類の合成についても報告されている（例えば、非特許文献３、４参照）。
【非特許文献１】Graubaum,H., Lutze,G., Tittelbach,F., Bartoszek,M., J. prakt. Chem. 337（1995）401-404
【非特許文献２】Borodkin,V.F., Gnedina,V.A., Grukova,I.A., Izvestiya Vysshikh Uchebnykh Zavedenii, Khimiya i Khimicheskaya Tekhnologiya, (1973),16(11),1722-5
【非特許文献３】Longhran,G.A., Ehlers,G.F., Burkett,J.L., J.Heterocyclic Chem., 3（1996）143-148
【非特許文献４】Mascal,M., Richardson,J.L., Blake,A.J., Wan-Sheung Li, Tetrahedron Letters, 38（1997）7639-7640
【発明の開示】
【発明が解決しようとする課題】
【００１１】
しかしながら、上記従来のトリアジン環を含むシクロファン型化合物では、包接することができるゲスト分子は限定される。したがって、さらに多様なゲスト分子に対し、選択的分離、センサ、触媒、安定化剤等としてより優れた機能を有するホスト分子の開発が望まれる。
【００１２】
具体的には、非特許文献１に報告されている、トリアジン環の４位に塩素が導入されたメタシクロファン型化合物は、塩素原子の電子吸引効果のため、金属への配位効果が十分ではないと考えられる。
【００１３】
これに対して、非特許文献２に報告されている、トリアジン環の４位にアミノ基が導入されたメタシクロファン型化合物は、上記塩素置換体の場合と比較して優れた金属への配位効果が期待される。しかし、４位の窒素原子と金属との相互作用が問題となり、イオン選択性が低下すると考えられる。さらに、トリアジン環と上記アミノ基とを繋ぐ単結合の回転障壁が比較的大きいために、配座は s-cis か s-trans のどちらかに固定されてしまい、例えば、ホスト分子を二分子膜に埋め込んでイオノフォアーとして利用する場合等に、二分子膜への固定が困難であると考えられる。
【００１４】
また、非特許文献３、４に報告されている、トリアジン環を２価の硫黄で繋いだカリックス[ｎ]トリアジン類の反応性は不明である。さらに、２つの芳香環に挟まれた硫黄原子は特に酸化されやすいため、利用にあたり問題となると考えられる。また、硫黄原子は、例えば窒素原子と比較して配位能力が弱く、原子サイズも大きいので、包接することができるゲスト分子は限定される。
【００１５】
本発明は、上記の問題点に鑑みてなされたものであり、その目的は、さらに多様なゲスト分子に対し、選択的分離、センサ、触媒、安定化剤等としてより優れた機能を有する、トリアジン環を環構成要素として含むシクロファン型化合物、その製造方法、中間体及びその利用を提供することにある。
【課題を解決するための手段】
【００１６】
本発明者らは、上記目的に鑑み鋭意検討した結果、1,3,5-トリアジン環の４位にヒドロキシ基、アルコキシ基、メルカプト基、又はチオアルコキシ基を導入することにより、上記課題が解決できることを見出し、本発明を完成させるに至った。
【００１７】
すなわち、本発明にかかるシクロファン型化合物は、一般式（１）又は（２）
【００１８】
【化１６】
2005220116.tif 000003
【００１９】
【化１７】
2005220116.tif 000004
【００２０】
（式（１）及び（２）中、Ｒ１は水素原子又は有機基を示し、Ｒ２及びＲ３は、それぞれ独立して水素原子又は有機基を示し、Ａは、飽和又は不飽和の鎖状炭化水素基、置換基を有するか有しない飽和又は不飽和の５〜６員環複素環式基、又は置換基を有するか有しない飽和又は不飽和の５〜６員環環状炭化水素基を示す。）で表されることを特徴としている。上記の構成によれば、トリアジン環の４位に上記−ＯＲ１基又は−ＳＲ１基が導入されているため、従来の４位に塩素原子やアミノ基が導入されているものに比べて、特に金属原子に対する配位能力を増大させることができるという効果を奏する。また、トリアジン−Ｏ結合の回転障壁が小さいため、配座に柔軟性が生まれ、二分子膜への固定が容易になると考えられる。さらに、上記の構成によれば、Ｒ１として種々の構造を選択することができるため、目的のゲスト分子に親和するホスト分子を設計することができるという効果を奏する。
【００２１】
本発明にかかるシクロファン化合物では、上記一般式（１）及び（２）中、Ａは置換基群、アルキル基、フェニル基、アルコキシ基、フェノキシ基、ジアルキル置換アミノ基、アルキルチオ基、ハロゲン原子、シアノ基、ニトロ基、及びカルボニル基からなる群より選択される少なくとも１つの置換基を有するか有しないフェニレン基、又は同置換基を有するか有しない５〜６員環の複素環式芳香基であることが好ましい。上記Ａが、かかる構成であることによれば、Ａが例えば脂肪族である場合のように構造が柔軟になることがないため、シクロファン化合物は安定した環構造を有することができるという効果を有する。それゆえ、特定のゲスト分子に対する優れた配位能力を有する。また、Ａが芳香性を有するため、π電子移動により包接性を増大させることができる。
【００２２】
また、本発明にかかる化合物は、一般式（３）、（４）、（５）又は（６）
【００２３】
【化１８】
2005220116.tif 000005
【００２４】
【化１９】
2005220116.tif 000006
【００２５】
【化２０】
2005220116.tif 000007
【００２６】
【化２１】
2005220116.tif 000008
【００２７】
（式（３）、（４）、（５）及び（６）中、Ｒ１は水素原子、又は有機基を示し、Ａは、飽和又は不飽和の鎖状炭化水素基、置換基を有するか有しない飽和又は不飽和の５〜６員環複素環式基、又は置換基を有するか有しない飽和又は不飽和の５〜６員環環状炭化水素基を示し、式（３）及び（４）中、Ｒ６はハロゲン原子又はスルホニルオキシ基を示し、Ｒ２及びＲ３はそれぞれ独立して水素原子又は有機基を示し、式（５）及び（６）中、Ｒ２，Ｒ３，Ｒ４及びＲ５は、それぞれ独立して水素原子又は有機基を示す。）で表されることを特徴としている。
【００２８】
これらの中間体を経ることにより、本発明にかかるシクロファン型化合物を簡単に製造することができる。
【００２９】
また、本発明にかかるシクロファン型化合物の製造方法は、一般式（１）又は（２）
【００３０】
【化２２】
2005220116.tif 000009
【００３１】
【化２３】
2005220116.tif 000010
【００３２】
（式（１）及び（２）中、Ｒ１は水素原子又は有機基を示し、Ｒ２及びＲ３は、それぞれ独立して水素原子又は有機基を示し、Ａは、飽和又は不飽和の鎖状炭化水素基、置換基を有するか有しない飽和又は不飽和の５〜６員環複素環式基、又は置換基を有するか有しない飽和又は不飽和の５〜６員環環状炭化水素基を示す。）で表されるシクロファン型化合物を製造するために、一般式（７）又は（８）
【００３３】
【化２４】
2005220116.tif 000011
【００３４】
【化２５】
2005220116.tif 000012
【００３５】
（式（７）及び（８）中、Ｒ１は水素原子又は有機基を示し、Ｒ６はハロゲン原子又はスルホニルオキシ基を示す。）で表される1,3,5-トリアジン誘導体と、一般式
Ｒ２ＮＨ−Ａ−ＮＨＲ３        ・・・（９）
（式中、Ｒ２及びＲ３はそれぞれ独立して水素原子又は有機基を示し、Ａは、飽和又は不飽和の鎖状炭化水素基、置換基を有するか有しない飽和又は不飽和の５〜６員環複素環式基、又は置換基を有するか有しない飽和又は不飽和の５〜６員環環状炭化水素基を示す。）で表されるジアミン化合物とを縮合反応させて、一般式（３）、（４）、（５）又は（６）
【００３６】
【化２６】
2005220116.tif 000013
【００３７】
【化２７】
2005220116.tif 000014
【００３８】
【化２８】
2005220116.tif 000015
【００３９】
【化２９】
2005220116.tif 000016
【００４０】
（式（３）、（４）、（５）及び（６）中、Ｒ１は水素原子、又は有機基を示し、Ａは、飽和又は不飽和の鎖状炭化水素基、置換基を有するか有しない飽和又は不飽和の５〜６員環複素環式基、又は置換基を有するか有しない飽和又は不飽和の５〜６員環環状炭化水素基を示し、式（３）及び（４）中、Ｒ６はハロゲン原子又はスルホニルオキシ基を示し、Ｒ２及びＲ３はそれぞれ独立して水素原子又は有機基を示し、式（５）及び（６）中、Ｒ２，Ｒ３，Ｒ４及びＲ５は、それぞれ独立して水素原子又は有機基を示す。）で表される化合物を製造する工程を含むことを特徴としている。
【００４１】
上記非特許文献２に記載されている、４位に塩素原子を有する1,3,5-トリアジン環を含むシクロファン型化合物の該４位へのアミノ基の導入反応はアルコール中で行われている。このことより、４位に塩素原子が導入されている1,3,5-トリアジン環を含むシクロファン型化合物を直接アルコキシ化することは不可能であると考えられる。また、実際に、該４位塩素置換体をメタノール中で塩基条件下加熱しても、４位メトキシ置換体は全く得られなかった。これに対し、トリアジン環に上記−ＯＲ１基又は−ＳＲ１基を導入後に、シクロファン化合物の環を形成する上記の構成によれば、４位に−ＯＲ１基又は−ＳＲ１基が導入されたシクロファン化合物の製造が可能となる。
【００４２】
上記製造方法は、さらに、上記一般式（３）又は（４）で表される化合物と、一般式（９）で表されるジアミン化合物とを縮合反応させる工程を含んでいてもよい。これにより、上記一般式（１）又は（２）における繰り返し単位ｎが２であるシクロファン型化合物を製造することができる。
【００４３】
また、上記製造方法は、さらに、上記一般式（３）又は（４）で表される化合物と、上記一般式（５）又は（６）で表される化合物とを縮合反応させる工程を含んでいてもよい。これにより、上記一般式（１）又は（２）における繰り返し単位ｎが３であるシクロファン型化合物を製造することができる。
【００４４】
また、本発明にかかる包接化合物は、上記シクロファン型化合物をホスト分子としていることを特徴としている。上記包接化合物は、４族〜１５族の金属をゲスト分子とする、金属錯体であることが好ましい。
【発明の効果】
【００４５】
本発明に係るシクロファン型化合物は、以上のように、４位にヒドロキシ基、アルコキシ基、メルカプト基、又はチオアルコキシ基が導入された1,3,5-トリアジン環を環構成要素として備えているので、従来の４位に塩素原子やアミノ基が導入されているものに比べて、特に金属原子に対する配位能力を増大させることができるという効果を奏する。また、上記の構成によれば、Ｒ１として種々の構造を選択することができるため、目的のゲスト分子に親和するホスト分子を設計することができるという効果を奏する。
【００４６】
また、本発明に係るシクロファン型化合物の製造方法は、以上のように、トリアジン環に上記−ＯＲ１基又は−ＳＲ１基を導入後に、1,3,5-トリアジン誘導体とジアミン化合物とを縮合反応させて、シクロファン化合物の環を形成する構成を備えているので、４位に−ＯＲ１基又は−ＳＲ１基が導入されたシクロファン化合物を簡単に製造することが可能となるという効果を奏する。
【発明を実施するための最良の形態】
【００４７】
本発明の一実施形態について説明すると以下の通りである。なお、シクロファンとは、狭義には、炭素鎖でベンゼン環を結んだ環状化合物をいい、広義には、縮合芳香環、複素芳香環を含み、これらを結ぶ環の構成要素として、オキシ基（−Ｏ−）やイミノ基（−ＮＨ−）等を有するものも含む。本明細書においては、シクロファンとは、ベンゼン環に限らず縮合芳香環、複素芳香環をも環構成要素として含み、これらを結ぶ、環の構成要素としてオキシ基（−Ｏ−）やイミノ基（−ＮＨ−）等を有するものも含む広義のシクロファンを意味する。本発明にかかるシクロファン型化合物は、複素環式芳香環であるトリアジンを環構成要素の一部として含み、これを結ぶ、環の構成要素として（Ｎ置換）イミノ基を環の構成要素として含んでいるシクロファンの一種である。
【００４８】
＜本発明にかかるシクロファン型化合物＞
上記一般式（１）又は（２）で表される本発明にかかるシクロファン型化合物は、1,3,5-トリアジン環を含み、トリアジン環の２位と６位の炭素原子でシクロファン型化合物の環を構成する他の要素である（Ｎ置換）イミノ基に結合している。そして、このトリアジン環の４位には、−ＯＲ１基又は−ＳＲ１基が導入されている。
【００４９】
これにより、従来の塩素原子が導入されているシクロファン型化合物に比べて、逆に置換基による電子供与効果が得られる。それゆえ、金属への配位効果が向上する。また、アミノ基が導入されている場合のように、回転障壁が大きいという問題もない。それゆえ、二分子膜に埋め込んでイオノフェアとして好適に用いることができる。
【００５０】
上記一般式（１）又は（２）で表される本発明にかかるシクロファン型化合物におけるＲ１は、水素原子又は有機基を示す。該有機基としては、具体的には、例えば、メチル、エチル、n-プロピル、n-ブチル、n-オクタデシル等の炭素数１〜１８の直鎖状アルキル基；イソプロピル、イソブチル、tert-ブチル等の炭素数１〜１８の枝分かれ鎖状アルキル基；シクロヘキシル、シクロペンチル、シクロブチル、シクロプロピル等の環状アルキル基；ピペリジニル、ピロリジニル、イミダゾリジニル、ピラゾリジニル、ピペラジニル等のヘテロシクリル基；ビニル、アリル等のアルケニル基；エチニル、プロパルギル等のアルキニル基；置換基を有するか有しないフェニル等のアリール基；置換基を有するか有しないベンジル、フェネチル、フェニルプロピル、フェニルブチル等のアラルキル基；置換基を有するか有しないピリジニル、ピリダジニル、ピリミジニル、ピラジニル、ピラゾリル、イミダゾリル、トリアゾリル、テトラゾリル、ピロリル、ピラゾリニル、トリアジニル等の５〜６員環複素環式芳香基；メトキシメチル、エトキシメチル、ヒドロキシエチル等のポリエチレングリコール型のエーテル、又は該ポリエチレングリコール型のエーテルにおいて酸素原子の代わりに窒素原子を有するポリアミン、若しくは酸素原子と窒素原子とが混在するもの等を挙げることができる。上記置換基としては、具体的には、例えば、アルキル基、アルケニル基、アルキニル基、アリール基、ハロゲン原子、水酸基、チオール基、アルコキシ基、アルキルチオ基、アミノ基、ニトロ基、ニトリル基、カルボニル基、カルボキシル基等を挙げることができる。また、上記直鎖状アルキル基、枝分かれ状アルキル基、環状アルキル基、アルケニル基、アルキニル基は酸素原子、窒素原子等のヘテロ原子を含んでいてもよい。
【００５１】
また、上記Ｒ２及びＲ３は、それぞれ独立して、水素原子又は有機基を示す。すなわち、上記Ｒ２及びＲ３は、同一であっても異なっていてもよく、水素原子又は有機基を示す。該有機基としては、具体的には、例えば、メチル、エチル、n-プロピル、n-オクタデシル等の炭素数１〜１８の直鎖状アルキル基；イソプロピル、イソブチル等の炭素数１〜１８の枝分かれ鎖状アルキル基；フェニル等のアリール基等を挙げることができる。この中でも、上記Ｒ２及びＲ３は、水素原子、又はメチル、エチル、n-プロピル、n-オクタデシル等の炭素数１〜１８の直鎖状アルキル基であることが好ましい。これにより、枝分かれ鎖状アルキル基の場合のように、立体障害によるアミノ基の導入の困難性や、フェニル基の場合のように、塩基性低下によるアミノ酸の導入の困難性はなく、容易にアミノ基を導入することができる。
【００５２】
また、上記Ａは、飽和又は不飽和の鎖状炭化水素基、置換基を有するか有しない飽和又は不飽和の５〜６員環複素環式基、又は置換基を有するか有しない飽和又は不飽和の５〜６員環環状炭化水素基を示す。飽和又は不飽和の鎖状炭化水素基としては、具体的には、例えば、メチレン、エチレン、トリメチレン、テトラメチレン等の炭素数１〜５個のアルキレン基；エテニレン、プロペニレン、ブテニレン、ペンテニレン等の炭素数２〜５個のアルケニレン基等、を挙げることができる。また、上記飽和又は不飽和の５〜６員環複素環式基としては、具体的には、例えば、ピペリジニレン、ピロリジニレン、イミダゾリジニレン、ピラゾリジニレン、ピペラジニレン等の飽和５〜６員環複素環式基；ピリジニレン、ピリダジニレン、ピリミジニレン、ピラジニレン、ピラゾリレン、イミダゾリレン、ピロリレン、ピラゾリニレン、トリアジニレン等の不飽和５〜６員環複素環式基等を挙げることができる。また、上記飽和又は不飽和の５〜６員環環状炭化水素基としては、具体的には、例えば、シクロヘキシレン、シクロペンチレン等の飽和５〜６員環環状炭化水素基；フェニレン等を挙げることができる。
【００５３】
これらの中でも上記Ａは、置換基を有するか有しない飽和又は不飽和の５〜６員環複素環式基、又は置換基を有するか有しない飽和又は不飽和の５〜６員環環状炭化水素基等であることがより好ましい。これにより、上記Ａが例えば脂肪族である場合のように構造が柔軟になることがないため、シクロファン化合物は安定した環構造を有することができる。それゆえ、特定のゲスト分子に対する優れた配位能力を有する。
【００５４】
さらに、上記Ａは、置換基を有するか有しないフェニレン基、又は置換基を有するか有しない５〜６員環の複素環式芳香基であることがさらに好ましい。これにより、上記Ａは芳香性を有するため、π電子移動により包接性を増大させることができる。ここで、５〜６員環の複素環式芳香基とは、不飽和５〜６員環複素環式基等のうち、芳香性を有する５〜６員環の複素環式基であれば特に限定されるものではないが、具体的には、例えば、ピリジニレン、ピリダジニレン、ピリミジニレン、ピラジニレン、ピラゾリレン、イミダゾリレン、ピロリレン、ピラゾリニレン、トリアジニレン等を挙げることができる。
【００５５】
また、上記飽和又は不飽和の５〜６員環複素環式基、飽和又は不飽和の５〜６員環環状炭化水素基は、置換基を有するものであってもよい。これにより、種々の置換基を選択することができるため、目的のゲスト分子に親和するホスト分子を設計することができる。
【００５６】
かかる置換基としては、電子供与性の置換基であることがより好ましい。これにより、金属原子に対する配位能力を増大させることが可能となる。それゆえ、合成反応や金属配位子としての利用に適したホスト分子を提供することができる。かかる電子供与性の置換基としては、例えば、アルキル基、フェニル基、アルコキシ基、フェノキシ基、ジアルキル置換アミノ基、アルキルチオ基等を挙げることができる。具体的には、例えば、メチル、エチル、プロピル、イソプロピル等のアルキル基；フェニル基；メトキシ、エトキシ、プロポキシ等のアルコキシ基；フェノキシ基；ジメチルアミノ、ジエチルアミノ等の（ジアルキル置換）アミノ基；メチルチオ、エチルチオ等のアルキルチオ基等を挙げることができる。上記置換基は、１種の置換基が単独で導入されていてもよいし、１種の置換基が複数導入されていてもよい。また、２種以上の置換基が導入されていてもよい。
【００５７】
また、上記置換基としては、電子供与性の置換基であることが好ましいが、上記飽和又は不飽和の５〜６員環複素環式基、飽和又は不飽和の５〜６員環環状炭化水素基は、電子吸引性の置換基を有していてもよい。これにより、シクロファン型化合物の配位能力を調整することが可能となる。かかる電子吸引性の置換基としては、例えば、ハロゲン原子、シアノ基、ニトロ基、カルボニル基等を挙げることができる。具体的には、例えば、フッ素原子、塩素原子、臭素原子等のハロゲン原子；シアノ基；ニトロ基；ケトン、エステル、アミド等のカルボニル基等を挙げることができる。上記置換基は、１種の置換基が単独で導入されていてもよいし、１種の置換基が複数導入されていてもよい。また、２種以上の置換基が導入されていてもよい。また、上記電子供与性の置換基と、電子吸引性の置換基とが、導入されていてもよい。
【００５８】
上記一般式（１）又は（２）における繰り返し単位ｎは、２〜５であることが好ましく、２〜３であることがより好ましい。この範囲においては、閉環直前の末端同士の反応性が高いため、容易に環状化合物を製造することが可能となる。
【００５９】
また、上記一般式（１）または（２）で表される化合物においては、１分子の1,3,5-トリアジン誘導体と１分子のジアミン分子とが縮合した環構成要素の一部分を１つの単位としている。そしてこの同一の単位がｎ個繰り返す構成となっているが、本発明にかかるシクロファン型化合物には、各々の上記単位におけるＲ１、Ｒ２、Ｒ３、Ａのうちの少なくとも１つが互いに異なる単位を繋いだ構成を有するものも含まれる。かかる構成を有するものは、後述する製造方法において、後述する中間体、1,3,5-トリアジン誘導体、またはジアミン分子を適宜組み合わせて繋ぐときに、導入されている置換基の種類が異なるものを繋ぐことによって製造することができる。これにより、多様な誘導体の合成が可能となる。それゆえ多様なゲスト分子に親和性を有するホスト分子を設計することが可能となる。さらに、本発明にかかるシクロファン型化合物は、上記一般式（１）中の上記単位と、上記一般式（２）中の上記単位とが、混合して環を形成しているものであってもよい。
【００６０】
＜本発明にかかるシクロファン型化合物の製造方法＞
本発明にかかる上記一般式（１）又は（２）で表されるシクロファン型化合物を製造する方法は、上記一般式（７）又は（８）で表される1,3,5-トリアジン誘導体と、一般式（９）で表されるジアミン化合物とを縮合反応させて、上記一般式（３）、（４）、（５）又は（６）で表される化合物を製造する工程を含んでいる。
【００６１】
従来の４位に塩素原子が導入されている1,3,5-トリアジン環を環構成要素として含むシクロファン型化合物を直接アルコキシ化することは不可能である。これに対し、トリアジン環に上記−ＯＲ１基又は−ＳＲ１基を導入後に、シクロファン化合物の環を形成する上記の構成によれば、４位に−ＯＲ１基又は−ＳＲ１基が導入されたシクロファン化合物の製造が可能となる。
【００６２】
上記一般式（７）及び（８）におけるＲ１、並びに、上記一般式（９）におけるＲ２、Ｒ３、及びＡは、上記一般式（１）または（２）で表されるシクロファン型化合物におけるＲ１、Ｒ２、Ｒ３、及びＡと同じであるので説明を省略する。また、上記一般式（７）及び（８）において、Ｒ６は塩素原子、フッ素原子、臭素原子等のハロゲン原子、又はトリフルオロメチルスルホニルオキシ（ＣＦ３ＳＯ３−）、メチルスルホニルオキシ（ＣＨ３ＳＯ３−）、フェニルスルホニルオキシ（Ｃ６Ｈ５ＳＯ３−）等のスルホニルオキシ基を示す。
【００６３】
上記一般式（３）、（４）、（５）又は（６）で表される化合物は、本発明にかかるシクロファン型化合物の製造過程において生成する新規な中間体である。上記一般式（３）又は（４）で表される化合物は、1,3,5-トリアジン誘導体２分子と、ジアミン化合物１分子との縮合により生成する３つのコンポーネントからなる化合物である。また、上記一般式（５）又は（６）で表される化合物は、1,3,5-トリアジン誘導体１分子と、ジアミン化合物２分子との縮合により生成する３つのコンポーネントからなる化合物である。これらの中間体にさらに、1,3,5-トリアジン誘導体、ジアミン化合物、又は得られた中間体を適宜選択して、順次反応させて繋ぐことにより、本発明にかかるシクロファン型化合物を製造することが可能となる。このように、順次反応させる1,3,5-トリアジン誘導体、ジアミン化合物、得られた中間体は、それぞれ同一種類のものであってもよいし、Ｒ１、Ｒ２、Ｒ３、Ｒ４、Ｒ５、Ａの少なくとも１つが異なった種類のものであってもよい。このように異なった種類のものを繋ぐ場合には、多様な誘導体の合成が可能となる。このようにして多様なゲスト分子に親和性を有するホスト分子を設計することも可能である。
【００６４】
上記一般式（３）、（４）、（５）又は（６）で表される化合物における、Ｒ１、Ｒ２、Ｒ３、Ａは上記一般式（１）または（２）で表わされるシクロファン型化合物におけるＲ１、Ｒ２、Ｒ３、Ａと同じであるので説明を省略する。上記一般式（３）及び（４）において、Ｒ６は塩素原子、フッ素原子、臭素原子等のハロゲン原子、又はトリフルオロメチルスルホニルオキシ（ＣＦ３ＳＯ３−）、メチルスルホニルオキシ（ＣＨ３ＳＯ３−）、フェニルスルホニルオキシ（Ｃ６Ｈ５ＳＯ３−）等のスルホニルオキシ基を示す。また、一般式（５）及び（６）において、Ｒ２，Ｒ３，Ｒ４及びＲ５は、同一であっても異なっていてもよく、水素原子又は有機基を示す。この有機基は、上記Ｒ２又はＲ３における有機基と同様であるので、説明を省略する。
【００６５】
以下の反応式（１１）に、例えば、一般式（７）で表される1,3,5-トリアジン誘導体と一般式（９）で表されるジアミン化合物とを縮合反応させて一般式（３）で表される中間体を製造する工程を示す。
【００６６】
【化３０】
2005220116.tif 000017
【００６７】
また、以下の反応式（１２）に、例えば、一般式（７）で表される1,3,5-トリアジン誘導体と一般式（９）で表されるジアミン化合物とを縮合反応させて一般式（５）で表される中間体の一例を製造する工程を示す。
【００６８】
【化３１】
2005220116.tif 000018
【００６９】
上記工程において、上記一般式（７）又は（８）で表される1,3,5-トリアジン誘導体と、一般式（９）で表されるジアミン化合物とを縮合させる反応は、特に限定されるものではなく、従来公知の方法を用いることができる。例えば、上記1,3,5-トリアジン誘導体と上記ジアミン化合物とをアルカリ存在下で反応させることにより、簡単に製造することができる。アルカリとしては、例えば、水酸化ナトリウム、水酸化カリウム、水酸化カルシウム、炭酸ナトリウム、炭酸カリウム等の無機アルカリ；N,N-ジイソプロピルエチルアミン、トリエチルアミン、ピリジン等の有機アルカリ等を挙げることができる。また、溶媒としては、水；メタノール，エタノール等のアルコール、トルエン、テトラヒドロフラン、クロロホルム等の有機溶媒を用いることができる。
【００７０】
上記製造方法は、さらに、上記一般式（３）又は（４）で表される化合物と、一般式（９）で表されるジアミン化合物とを縮合反応させる工程を含んでいてもよい。条件を適宜変更することにより、閉環反応がおこり、上記一般式（１）又は（２）における繰り返し単位ｎが２であるシクロファン型化合物を製造することができる。
【００７１】
以下の反応式（１３）に、例えば、一般式（３）で表される化合物と、一般式（９）で表されるジアミン化合物とを縮合反応させて一般式（１）で表されるシクロファン型化合物においてｎが２であるものの一例を製造する工程を示す。
【００７２】
【化３２】
2005220116.tif 000019
【００７３】
また、上記製造方法は、さらに、上記一般式（３）又は（４）で表される化合物と、上記一般式（５）又は（６）で表される化合物とを縮合反応させる工程を含んでいてもよい。条件を適宜変更することにより、閉環反応がおこり、上記一般式（１）又は（２）における繰り返し単位ｎが３であるシクロファン型化合物を製造することができる。
【００７４】
以下の反応式（１４）に、例えば、一般式（３）で表される化合物と、一般式（５）で表される化合物とを縮合反応させて一般式（１）で表されるシクロファン型化合物においてｎが３であるものの一例を製造する工程を示す。
【００７５】
【化３３】
2005220116.tif 000020
【００７６】
また、上記製造方法は、さらに、2,4,6-置換-1,3,5-トリアジンの４位の置換基を−ＯＲ１基又は−ＳＲ１基（Ｒ１は水素原子又は有機基を示す。）で置換することにより、上記一般式（７）又は（８）で表される1,3,5-トリアジン誘導体を製造する工程を含んでいてもよい。かかる2,4,6-置換-1,3,5-トリアジンとしては、例えば、塩化シアヌルを挙げることができる。これにより、安価な塩化シアヌルを原料として、シクロファン型化合物を安価に製造することができる。
【００７７】
上記４位の置換基を−ＯＲ１基又は−ＳＲ１基で置換する方法は、特に限定されるものではなく、従来公知の方法を用いることができる。例えば、アルコール、フェノール、チオール等と、2,4,6-置換-1,3,5-トリアジンとを、アルカリ存在下で反応させることにより、簡単に製造することができる。
【００７８】
＜本発明にかかる包接化合物＞
本発明にかかる包接化合物は、上記シクロファン型化合物がホスト分子として、ゲスト分子を取り囲んでいる化合物であれば特に限定されるものではない。特に、本発明にかかるシクロファン型化合物は、上述したように、金属に対して高い親和性を有している。さらに、金属に限らず、例えば、水素結合によりアンモニウム（ＮＨ４＋）等の酸性水素に結合したり、架橋したイミノ基（−ＮＨ−）を介して水素結合により酸素や窒素等のドナー性元素に結合することができる。それゆえ、本発明にかかる包接化合物は、上記シクロファン型化合物がホスト分子として、金属又は有機分子をゲスト分子として取り囲んでいる化合物であることが好ましい。上記有機分子としては、具体的には、例えば、メチルアンモニウム、エチルアンモニウム等のアルキルアンモニウム、ジメチルアンモニウム、ジメチルアンモニウム等のジアルキルアンモニウム；アセトアミド、ベンズアミド等のアミド；スクシンイミド、マレイミド、フタルイミド等のイミド等を挙げることができる。また、上記金属としては例えば、周期表４族〜１５族の金属を挙げることができる。
【００７９】
また、上記包接化合物は、４族〜１５族の金属をゲスト分子とする金属錯体であることが好ましい。上記４族〜１５族の金属原子の中でも、上記金属は、Ｃｏ、Ｎｉ、Ｐｄ、Ｐｔ、Ｃｕ、Ｒｈ、Ｉｒ、Ｍｔ、Ａｇ、Ａｕ、Ｚｎ、Ｃｄ、Ｈｇ等の９〜１２族の金属；Ｍｎ、Ｔｃ、Ｒｅ、Ｂｈ等の７族の金属；Ｆｅ、Ｒｕ、Ｏｓ、Ｈｓ等の８族の金属であることがこのましい。
【００８０】
＜本発明にかかるシクロファン型化合物の利用＞
本発明にかかるシクロファン型化合物は、以上のように、特定の分子、イオン、官能基を認識することができ、特に金属類に対して高い親和性を有している。かかる特性より、本発明にかかるシクロファン型化合物は、金属イオンのサイズ、荷電、又は酸化数に応じた選択的な捕捉剤やセンサとしての利用が可能である。また、アルコキシ基又はチオアルコキシ基に脂溶性の長鎖アルキル基を導入して膜などに埋め込むことによりイオノフォアーとしても利用することができる。また、本発明の包接化合物である金属錯体をメタルポルフィリン類似体として利用することにより、人工ヘムとして酸素の運搬を行う人工血液や、酸化還元触媒として用いることができる。
【００８１】
また、本発明にかかるシクロファン型化合物は、金属に限らず、例えば、水素結合によりアンモニウム等の酸性水素に結合したり、架橋したイミノ基（−ＮＨ−）を介して水素結合により酸素や窒素等のドナー性元素に結合することができる。それゆえ、本発明にかかるシクロファン化合物は、様々な有機分子とのかかる特異的な相互作用を利用して、有機分子の選択的な捕捉剤やセンサとして利用することができる。さらに、かかるシクロファン型化合物を不溶化することにより、例えば、ＨＰＬＣ等のクロマトグラフィーの分離カラムとして利用することが可能である。ここで、シクロファン型化合物の不溶化は、アルコキシ基又はチオアルコキシ基を通した重合、ポリマーへの担持等によって行うことができる。
【００８２】
本発明にかかるシクロファン型化合物は、以上のように、金属イオン、有機分子を選択的に捕捉することから、有害金属捕捉剤、重金属センサ、有機物センサ、不安定化合物捕捉安定化剤、酸化還元触媒、分離又は捕捉したものの輸送等種々の目的に用いることができる。
【実施例】
【００８３】
〔実施例１：5,17-ジメトキシ-2,4,6,8,14,16,18,20,26,28-デカアザペンタシクロ[19.3.1.1３，７.1９，１３.1１５，１９]オクタコサ-1(25),3,5,7(28),9,11,13(27),15,17,19(26),21,23-ドデカエン（上記一般式（１）（式中、Ｒ１＝メチル基、Ｒ２・Ｒ３＝水素原子、Ａ＝フェニレン基、ｎ＝２）で表される化合物（以下化合物（１ａ）と略称する）の製造〕
＜2-メトキシ-4,6-ジクロロ-1,3,5-トリアジンの合成＞
メタノール（１．６Ｌ）に炭酸水素ナトリウム（２７３ｇ）と水（１５６ｍＬ）とを加え０℃で攪拌した。ここに塩化シアヌル（３００ｇ）を加え、２．５時間０℃で攪拌した。反応溶液に氷水（１．５Ｌ）を加え、析出した沈殿を吸引濾過で集めた。得られた結晶を水で洗浄後、減圧乾燥した。収量は２８７ｇ、収率は９８％であった。
【００８４】
＜上記一般式（３）（式中、Ｒ１＝メチル基、Ｒ２・Ｒ３＝水素原子、Ａ＝フェニレン基、Ｒ６＝塩素原子）で表される化合物（以下化合物（３ａ）と称する）の製造＞
得られた2-メトキシ-4,6-ジクロロ-1,3,5-トリアジン（１０ｇ）のＴＨＦ（７０ｍＬ）溶液に、窒素雰囲気下、氷冷しながらN,N-ジイソプロピルエチルアミン（ＤＩＰＥＡ）（１０．８ｇ）を滴下した。滴下後、反応溶液を室温に戻し、1,3-フェニレンジアミン（３ｇ）のＴＨＦ溶液（３０ｍＬ）を滴下し、混合物を室温で５０分攪拌した。ＴＨＦを減圧留去し、残分を酢酸エチルに溶かし、０．１Ｍ塩酸、水の順に洗浄した。有機層を乾燥、濾過、濃縮し、化合物（３ａ）を得た。収量は１０．８ｇ、９８％であった。
【００８５】
得られた化合物（３ａ）の物性を以下に示す。
融点：１７９−１８２℃
１ＨＮＭＲ（ＣＤ３ＯＤ）：4.02(s,3H), 7.32(dd,J=8.0, 0.4Hz, 1H), 7.40(d,J=8.0Hz,2H), 8.07(s,1H)
ＩＲ（ＫＢｒ）：1564,1482,1366,1286ｃｍ−１
ＥＳＩ  ＭＳ：m/z 395 (M+1)+
元素分析：Ｃ１４Ｈ１２Ｃｌ２Ｎ８Ｏ２の計算値はH:3.06, C:42.55, N:28.35; 実測値はH:3.29, C:42.64, N:28.13
＜化合物（１ａ）の製造＞
得られた上記化合物（３ａ）（１．９８ｇ）のＴＨＦ（７０ｍＬ）溶液に、窒素雰囲気下、氷冷しながらＤＩＰＥＡ（１．６２ｇ）を滴下した。滴下後、反応温度を室温に戻し、1,3-フェニレンジアミン（０．５４ｇ）のＴＨＦ溶液（１５ｍＬ）を滴下した。得られた混合物を金属製の耐圧容器に移し、封かん後、１００℃で３日間攪拌した。得られた反応混合物を室温まで冷却後、ＴＨＦを減圧下に除去し、残分に１Ｍ塩酸を加えて濾過するとＮＭＲ測定に十分な純度の化合物（１ａ）が得られた。得られた化合物（１ａ）は、白色固体で、収率は６８％であった。
【００８６】
得られた化合物（１ａ）の物性を以下に示す。
融点：２８０℃以上
１ＨＮＭＲ（ＤＭＳＯ−ｄ６）：3.88(s,6H), 6.75(dd,J=8.0, 2.0Hz, 4H), 7.16(t,J=8.0Hz, 2H), 7.76(t,J=2.0Hz, 2H), 9.41(s,4H)
１３ＣＮＭＲ（ＤＭＳＯ−ｄ６）：54.6, 118.5, 118.6, 129.4, 139.7, 166.6, 171.2
ＩＲ（ＫＢｒ）：1592, 1468, 1358 ｃｍ−１
ＥＳＩ  ＭＳ：m/z 431 (M+1)+
Ｘ線結晶構造解析の結果を図１に示す。図１に示すように、本構造はＸ線結晶構造解析によっても確認されている。
【００８７】
〔実施例２：5,17,29-トリメトキシ-2,4,6,8,14,16,18,20,26,28,30,32,38,40,42-ペンタデカアザヘプタシクロ[31.3.1.1３，７.1９，１３.1１５，１９.1２１，２５.1２７，３１]ヘキサトリアコンタ-1(37),3,5,7(42),9,11,13(41),15,17,19(40),21,23,25(39),27,29,31(38),33,35-テトラコサエン（上記一般式（１）（式中、Ｒ１＝メチル基、Ｒ２・Ｒ３＝水素原子、Ａ＝フェニレン基、ｎ＝３）で表される化合物（以下化合物（１ｂ）と略称する）の製造〕
＜上記一般式（５）（式中、Ｒ１＝メチル基、Ｒ２・Ｒ３・Ｒ４・Ｒ５＝水素原子、Ａ＝フェニレン基、Ｒ６＝塩素原子）で表される化合物（以下化合物（５ａ）と称する）の製造＞
前記実施例１と同様の方法で得られた2-メトキシ-4,6-ジクロロ-1,3,5-トリアジン（１ｇ、５．５６ｍｍｏｌ）のＴＨＦ（６０ｍＬ）溶液に、窒素雰囲気下、氷冷しながらＤＩＰＥＡ（２．１５ｇ、１６．７ｍｍｏｌ）を滴下した。反応温度を室温まで戻し、次いで、1,3-フェニレンジアミン（１．３２ｇ、１２．２ｍｍｏｌ）のＴＨＦ（１０．０ｍＬ）溶液をゆっくりと加えた。1,3-フェニレンジアミンの入っていた容器をＴＨＦで洗浄し、この洗浄液も反応溶液に加えた。この混合物を６０℃で２日間攪拌後、反応液を酢酸エチル（１５０ｍＬ）に注ぎ入れ、１００ｍＬの水で３回洗浄した。酢酸エチル層を硫酸マグネシウム（ＭｇＳＯ４）で乾燥させ自然濾過した後、濾液を減圧濃縮した。得られた残分をシリカゲルクロマトグラフィー（ヘキサン：酢酸エチル＝８：２）で精製し、化合物（５ａ）（０．９９ｇ）を得た。得られた化合物（５ａ）は白色結晶で、収率は５５％であった。
【００８８】
得られた化合物（５ａ）の物性を以下に示す。
融点：１４３−１４６℃
１ＨＮＭＲ（ＣＤ３ＯＤ）：3.96(s,3H), 6.45(ddd, J=8.0, 2.2, 1.0Hz, 2H), 6.80-6.88(m, 2H), 7.03(t,J=8.0Hz, 2H), 7.27(br. s,2H)
ＩＲ（ＫＢｒ）：1582, 1453, 1382, 1356ｃｍ−１
ＥＳＩ  ＭＳ：m/z 324 (M+1)+
＜化合物（１ｂ）の製造＞
前記実施例１で得られた化合物（３ａ）（１９７．６ｍｇ、０．５０ｍｍｏｌ）のＴＨＦ（６．０ｍＬ）溶液に、窒素雰囲気下、氷冷しながらＤＩＰＥＡ（１６１．６ｍｇ、１．２５ｍｍｏｌ）を滴下し、温度を室温に戻し攪拌した。この溶液に、上記化合物（５ａ）（１６１．７ｍｇ、０．５０ｍｍｏｌ）のＴＨＦ（２．０ｍＬ）溶液をゆっくりと加えた。化合物（５ａ）が入っていた容器をＴＨＦ（１ｍＬ）で洗浄し、この洗浄液も反応溶液に加え室温で攪拌した。この反応溶液を窒素雰囲気下で金属製の耐圧反応容器（ボンベンロール）にシリンジを用いて移した。反応溶液が入っていた容器をＴＨＦ（１ｍＬ）で洗浄し、この洗浄液も耐圧反応容器に移した。耐圧反応容器を封かん後、１００℃に加熱し、３日間攪拌した。冷却後、反応溶液中の析出物を吸引濾過し１６．９ｍｇの化合物（１ｂ）を得た。さらに濾液にヘキサンを加え、析出した沈殿を吸引濾過によって集め、化合物（１ａ）と（１ｂ）との混合物１１４．１ｍｇを得た。このうち化合物（１ｂ）は、ＮＭＲ測定結果より計算したところ、８７．９ｍｇであった。さらに、濾液を濃縮し、最小量のＴＨＦに溶解させ、ヘキサンを加えて、析出した沈殿を調べたところ原料１８．３ｍｇであった。また、ヘキサンを加えて、化合物（１ａ）と（１ｂ）との混合物が得られたときに容器の壁に付着した黄褐色のヘキサンに不溶の物質を１Ｎ塩酸に溶解し吸引濾過した。得られた物質は化合物（１ｂ）で７９．３ｍｇであった。得られた化合物（１ｂ）は合計１８４．１ｍｇ、収量５７％であった。
【００８９】
得られた化合物（１ｂ）の物性を以下に示す。
１ＨＮＭＲ（ＤＭＳＯ−ｄ６）：3.96(s,9H), 6.88(d, J=8.0Hz, 3H), 7.21(t, J=8.0Hz, 3H), 8.26(d, J=8.0Hz, 3H), 9.20(br. s, 3H), 9.73(s,3H)
ＥＳＩ  ＭＳ：m/z 646 (M+1)+
上記ＮＭＲの結果より、化合物（１ｂ）は、以下に示すように、ＤＭＳＯ中では互変異性体（化合物（１ｂ）’）として存在していると推測される。
【００９０】
【化３４】
2005220116.tif 000021
【００９１】
〔実施例３：5,17-ジメトキシ-2,4,6,8,14,16,18,20,25,26,27,28-ドデカアザペンタシクロ［19.3.1.1３，７.1９，１３.1１５，１９］オクタコサ1(25),3,5,7(28),9,11,13(27),15,17,19(26),21,23-ドデカエン（上記一般式（１）（式中、Ｒ１＝メチル基、Ｒ２・Ｒ３＝水素原子、Ａ＝２，６−ピリジニレン基、ｎ＝２）で表される化合物（以下化合物（１ｃ）と略称する）の製造〕
＜N,N'-ビス（４-クロロ-6-メトキシ-1,3,5-トリアジン-2-イル）-2,6-ジアミノピリジン（上記一般式（３）（式中、Ｒ１＝メチル基、Ｒ２・Ｒ３＝水素原子、Ａ＝２，６−ピリジニレン基、Ｒ６＝塩素原子）で表される化合物、以下化合物３（ｃ）と称する）の合成＞
前記実施例１と同様の方法で得られた2-メトキシ-4,6-ジクロロ-1,3,5-トリアジン（５ｇ、２７．７８ｍｍｏｌ）をＴＨＦ３０ｍＬに溶解させた。氷冷下でＤＩＰＥＡ（５．３９ｇ、４１．６７ｍｍｏｌ）を滴下し、室温で攪拌した。次に2,6-ジアミノピリジン（１．５２ｇ、１３．８９ｍｍｏｌ）をＴＨＦ（１５ｍＬ）に溶かした溶液にゆっくりと加え、さらに2,6-ジアミノピリジンの入っていた容器をＴＨＦ５ｍＬで洗いこみ、室温で２日間攪拌した。ＴＨＦを減圧留去し、残分を酢酸エチル（３００ｍＬ）に溶解させ、０．１Ｎ  ＨＣｌ（１５０ｍＬ）で１回、水（１５０ｍＬ）で３回洗浄した。酢酸エチル層を硫酸マグネシウムで乾燥させ自然濾過した後、溶媒を減圧留去した。残分をシリカゲルカラムクロマトグラフィー（ＣＨＣｌ３：メタノール＝９８：２）で分離精製し、無色結晶の化合物（３ｃ）を得た。収量は３．５８ｇ、６５％であった。
【００９２】
得られた化合物（３ｃ）の物性を以下に示す。
融点：１８８−１９１℃
１ＨＮＭＲ（ＣＤＣｌ３）：4.07(s,6H), 7.84(t, J=8.1Hz, 1H), 8.04(d, J=8.1Hz, 2H), 8.88(br. s,2H)
ＩＲ（ＫＢｒ）：1592,1462,1353,1284ｃｍ−１
ＥＳＩ−ＭＳ（溶媒としてメタノール：Ｈ２Ｏ＝１：１、イオン源温度＝８０℃）：m/z 396（［M+H］＋）,418（［M+Na］＋）
＜化合物（１ｃ）の製造＞
得られた上記化合物（３ｃ）５００ｍｇ（１．２６ｍｍｏｌ）をＴＨＦ（８ｍＬ）に溶解させた。氷冷下でＤＩＰＥＡ（４８９ｍｇ、３．７９ｍｍｏｌ）を滴下し、室温で攪拌した。次に2,6-ジアミノピリジン（１３８ｍｇ、１．２６ｍｍｏｌ）をＴＨＦ（３ｍＬ）に溶かした溶液をゆっくりと加え、さらに、2,6-ジアミノピリジンの入っていた容器をＴＨＦ（１ｍＬ）で洗い込み、室温で攪拌した。反応液を窒素雰囲気下で金属製の耐圧反応容器（ボンベンロール）に移し、さらにＴＨＦ（２ｍＬ）で洗い込み、１００℃で３日間加熱攪拌した。沈殿物（２０３．７ｍｇ）を濾過して除いた後、残分を分取用薄層クロマトグラフィーで分離精製した。以下の反応式に、化合物（３ｃ）と2,6-ジアミノピリジンとを縮合反応させて化合物（１ｃ）を製造する工程を示す。ＮＭＲ及びＥＳＩ−ＭＳより、化合物（１ｃ）と、以下の反応式中括弧で囲まれた直鎖状化合物との１：１混合物が得られたことを確認した。上記混合物として、収量４２．９ｍｇ、収率５％であった。
【００９３】
【化３５】
2005220116.tif 000022
【００９４】
得られた化合物（１ｃ）の物性を以下に示す。
１ＨＮＭＲ（ＤＭＳＯ−ｄ６）：3.97(s,6H), 7.68(d, J=8.0Hz, 2H), 7.82(t, J=8.0Hz, 1H), 8.09(d, J=8.0Hz, 2H), 9.32(br. s,2H), 9.58(br. s,2H)
ＥＳＩ−ＭＳ：m/z 433（［M+H］＋）
上記ＮＭＲの結果より、化合物（１ｃ）は、以下に示すように、ＤＭＳＯ中では互変異性体（１ｃ’）と（１ｃ’’）として存在していると推測される。
【００９５】
【化３６】
2005220116.tif 000023
【００９６】
〔実施例４：包接錯体の形成〕
包接化合物のホスト分子として、実施例１で製造したシクロファン型化合物（１ａ）を用いた。また、溶媒としては、ＣＨＣｌ３／ＣＨ３ＯＨ（４：１）、ＮＭＲ測定時にはＣＤＣｌ３／ＣＤ３ＯＤ（４：１）を用いた。なお、包接錯体の形成は室温で行った。
【００９７】
化合物（１ａ）は使用溶媒への溶解性があまりよくないため、溶け残りのある状態（乳濁状）で、クロマトディスク（細孔サイズ＝４５０ｎｍ）を用いて濾過した。濾液１ｍＬをサンプル瓶に量り取り濃縮した。残分の重量から化合物（１ａ）の濃縮後の濾液の濃度は、２ｍｇ／ｍＬ以下であった。
【００９８】
この濾液（１．０ｍＬ）に過剰の金属塩化物（１０ｍｇ）を加えて、反応溶液の変化を観察した。また、沈殿物が溶媒に不溶であるものを除いて、重水素化した同一組成の溶媒中でＮＭＲ測定を行った。
【００９９】
以下の表１に、用いた金属塩化物、金属塩化物を単独で上記溶媒に溶解した場合の溶解性、化合物（１ａ）溶液と金属塩化物を混合し静置した後の変化、ＮＭＲ測定の結果を示す。
【０１００】
【表１】
2005220116.tif 000024
【０１０１】
表１に示すように、化合物（１ａ）は、金属の価数に関係なく、９〜１２族の（遷移）金属であるＣｏ、Ｃｕ、Ｚｎ、Ｐｄ、Ａｇ、Ｈｇとは沈殿を形成したが、１〜３族（３族はランタノイド）であるＬｉ、Ｎａ、Ｍｇ、Ｋ、Ｃｅとは沈殿を形成しなかった。ＮＭＲの測定結果より、沈殿を形成した反応溶液では、化合物（１ａ）の化学シフトが変化したが、沈殿を形成しなかった反応溶液では、化合物（１ａ）の化学シフトの変化は観察されなかった。以下の表２に、塩化亜鉛（ＺｎＣｌ２）添加による化合物（１ａ）の化学シフトの変化を示す。また、表２中の水素原子ｐ、ｓ、ｑ、ｒの位置を以下の化学式中に示す。
【０１０２】
【表２】
2005220116.tif 000025
【０１０３】
【化３７】
2005220116.tif 000026
【０１０４】
また、化学シフトの変化が観察された場合においても、金属イオンの種類によっては、ピークの形状にも変化が見られた。例えば、Ｚｎでは、主として化学シフトの変化のみが見られたが、Ａｇではピークがブロード化し、カップリングが観察されなくなった。また、Ｐｄではピークの分裂が見られた。これは、異性体間の平衡が遅くなったためであると考えられる。
【０１０５】
後述する比較例１に示すように、化合物（１ａ）の製造における閉環前の直鎖状の化合物（３ａ）と塩化銅（ＩＩ）（ＣｕＣｌ２）とを混合した場合には、溶液の状態に変化はなく、化合物（１ａ）の化学シフトも変化しなかったことより、環状構造を有する化合物（１ａ）が特定の遷移金属イオンを認識し、包接錯体を形成したと結論できる。
【０１０６】
〔比較例１〕
包接錯体のホスト化合物として用いたシクロファン型化合物（１ａ）の代わりに、化合物（１ａ）の製造における閉環前の直鎖状の化合物（３ａ）を用いた以外は上記実施例３と同様にして、の溶液にＣｕＣｌ２を混合した。
【０１０７】
混合・静置後の溶液の変化を観察し、ＮＭＲ測定を行ったところ、溶液の状態に変化は見られず、ＮＭＲ測定においても化学シフトの変化は観察されなかった。
【産業上の利用可能性】
【０１０８】
このように、本発明のかかるシクロファン型化合物は、金属や有機物などの捕捉を行うため、有害金属捕捉剤、重金属センサ、有機物センサ、不安定化合物安定化剤、酸化還元触媒、分離捕捉したものの輸送等、種々の目的に応用されうる。それゆえ、本発明は、医薬品製造業、農薬品製造業、食品製造業、工業薬品製造業等の各種化学工業、さらには医療産業やリサイクル産業等に利用可能であり、しかも非常に有用であると考えられる。
【図面の簡単な説明】
【０１０９】
【図１】実施例において得られた本発明にかかるシクロファン型化合物のＸ線結晶構造解析の結果を示す図である。
【図１】
2005220116.tif 000043